【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
(1)(a)少なくとも一種のアクリルモノマー、
(b)少なくとも一種のスチレンモノマー、及び
(c)(a) 及び(b) の混合物
からなる群から選ばれた重合モノマーをグラフト重合したポリプロピレンポリマー材料の主鎖を含むグラフトコポリマーの少なくとも一つの層と、
(2)(a)80より大きいアイソタクチック指数を有するプロピレンの結晶性ホモポリマー、
(b)プロピレンとエチレン及びC4-C10α−オレフィンからなる群から選ばれたオレフィンの結晶性ランダムコポリマー（但し、オレフィンがエチレンである場合、最高重合エチレン含量が10重量％であり、又、オレフィンがC4-C10α−オレフィンである場合、その最高重合含量が20重量％であることを条件とし、そのコポリマーは85より大きいアイソタクチック指数を有する）、
(c)プロピレンとエチレン及びC4-C8 α−オレフィンからなる群から選ばれた２種のオレフィンの結晶性ランダムターポリマー（但し、最高重合C4-C8 α−オレフィン含量が20重量％であり、又、エチレンがオレフィンの一種である場合、最高重合エチレン含量が５重量％であることを条件とし、そのターポリマーは85より大きいアイソタクチック指数を有する）、
(d)(i)80 より大きいアイソタクチック指数を有する結晶性プロピレンホモポリマー、又は(a) プロピレン及びエチレン、(b) プロピレン、エチレン及びC4-C8 α−オレフィン、並びに(c) プロピレン及びC4-C8 α−オレフィンからなる群から選ばれた結晶性コポリマー（そのコポリマーは85重量％より大きいプロピレン含量及び85より大きいアイソタクチック指数を有する）約10重量部〜約60重量部、
(ii)エチレン及びプロピレン又はC4-C8 α−オレフィンのコポリマー（これは周囲温度でキシレンに不溶性である）約５重量部〜約25重量部、及び
(iii)(a)エチレン及びプロピレン、(b) エチレン、プロピレン、及びC4-C8 α−オレフィン、並びに(c) エチレン及びC4-C8 α−オレフィンからなる群から選ばれたエラストマーコポリマー（そのコポリマーは、70重量％未満のエチレンを含み、かつ周囲温度でキシレンに可溶性であり、かつ約1.5 〜約4.0dl/g の固有粘度を有する）約30重量部〜約70重量部
を含むオレフィンポリマー組成物（全オレフィンポリマー組成物を基準とする(ii)及び(iii) の合計は約50％〜約90％であり、かつ(ii)/(iii)の重量比は0.4 未満であり、その組成物は少なくとも２段階の重合により調製され、かつ150MPa未満の曲げモジュラスを有する）、
(e)(i)80 より大きいアイソタクチック指数を有するプロピレンホモポリマー、又は(a) エチレン及びプロピレン、(b) エチレン、プロピレン、及びC4-C8 α−オレフィン、並びに(c) エチレン及びC4-C8 α−オレフィンからなる群から選ばれた結晶性コポリマー（そのコポリマーは85％より大きいプロピレン含量及び85％より大きいアイソタクチック指数を有する）約10％〜約60％、
(ii)(a) エチレン及びプロピレン、(b) エチレン、プロピレン及びC4-C8 α−オレフィン、並びに(c) エチレン及びC4-C8 α−オレフィンからなる群から選ばれた無定形コポリマー（そのコポリマーは、70重量％未満のエチレンを含み、かつ周囲温度でキシレンに可溶性である）約20％〜約60％、及び
(iii) エチレン及びプロピレン又はC4-C8 α−オレフィンのコポリマー（これは周囲温度でキシレンに不溶性である）約３％〜約40％
を含む熱可塑性オレフィン（その組成物は150MPaより大きいが1200MPa より小さい曲げモジュラスを有する）
(f)(i) 90より大きいアイソタクチック指数を有するプロピレンホモポリマー、及びプロピレンと式CH2=CHR(式中、ＲはＨ又はC2-C6 アルキル基である）の少なくとも一種のα−オレフィンの85より大きいアイソタクチック指数を有する結晶性コポリマー（α−オレフィンはＲがＨである場合にコポリマーの10％未満であり、又、ＲがC4-C6 アルキル基又はＲ＝Ｈとのその組み合わせである場合に20％未満である）からなる群から選ばれたポリマー材料約30％〜約98％、及び
(ii)プロピレンと式CH2=CHR(式中、ＲはＨ又はC2-C8 アルキル基である）のα−オレフィンのエラストマーコポリマー（α−オレフィンはエラストマーコポリマーの約45％〜約75％であり、かつエラストマーコポリマーの約10％〜約40％が周囲温度でキシレンに不溶性である）、又は約15％〜約60％のα−オレフィン含量を有するエチレンとC4-C8 α−オレフィンのエラストマーコポリマー約２％〜約70％
を含む異相ポリオレフィン組成物
(g)(2)(a)〜(2)(f)の２種以上の混合物、及び
(h)(2)(a)〜(2)(g)の一種以上と約５％〜約40％の歪硬化性伸び粘性を有する高溶融強度プロピレンポリマー材料の混合物
からなる群から選ばれたポリオレフィン材料の少なくとも一つの層を含み、かつラミネートの合計厚さの約５％〜約85％がグラフトコポリマー層(1) を含むことを特徴とする同時押出ラミネート。
【請求項２】
層(1) 中の重合モノマーがメチルメタクリレートとメチルアクリレートの混合物である請求項１に記載のラミネート。
【請求項３】
層(1) 中の重合モノマーがメチルメタクリレートとスチレンの混合物である請求項１に記載のラミネート。
【請求項４】
層(1) 中の重合モノマーがスチレンである請求項１に記載のラミネート。
【請求項５】
層(2) が歪硬化性伸び粘性を有する高溶融強度プロピレンポリマー材料と、耐衝撃性改良プロピレンホモポリマーの混合物を含む請求項１に記載のラミネート。
【請求項６】
層(1) が又
(a)80 より大きいアイソタクチック指数を有するプロピレンの結晶性ホモポリマー、
(b) プロピレンとエチレン及びC4-C10α−オレフィンからなる群から選ばれたオレフィンの結晶性ランダムコポリマー（但し、オレフィンがエチレンである場合、最高重合エチレン含量が10重量％であり、又、オレフィンがC4-C10α−オレフィンである場合、その最高重合含量が20重量％であることを条件とし、そのコポリマーは85より大きいアイソタクチック指数を有する）、
(c)プロピレンとエチレン及びC4-C8 α−オレフィンからなる群から選ばれた２種のオレフィンの結晶性ランダムターポリマー（但し、最高重合C4-C8 α−オレフィン含量が20重量％であり、又、エチレンがオレフィンの一種である場合、最高重合エチレン含量が５重量％であることを条件とし、そのターポリマーは85より大きいアイソタクチック指数を有する）、
(d)(i)80 より大きいアイソタクチック指数を有する結晶性プロピレンホモポリマー、又は(a) プロピレン及びエチレン、(b) プロピレン、エチレン及びC4-C8 α−オレフィン、並びに(c) プロピレン及びC4-C8 α−オレフィンからなる群から選ばれた結晶性コポリマー（そのコポリマーは85重量％より大きいプロピレン含量及び85より大きいアイソタクチック指数を有する）約10重量部〜約60重量部、
(ii)エチレン及びプロピレン又はC4-C8 α−オレフィンのコポリマー（これは周囲温度でキシレンに不溶性である）約５重量部〜約25重量部、及び
(iii)(a)エチレン及びプロピレン、(b) エチレン、プロピレン、及びC4-C8 α−オレフィン、並びに(c) エチレン及びC4-C8 α−オレフィンからなる群から選ばれたエラストマーコポリマー（そのコポリマーは、70重量％未満のエチレンを含み、かつ周囲温度でキシレンに可溶性であり、かつ約1.5 〜約4.0dl/g の固有粘度を有する）約30重量部〜約70重量部
を含むオレフィンポリマー組成物（全オレフィンポリマー組成物を基準とする(ii)及び(iii) の合計は約50％〜約90％であり、かつ(ii)/(iii)の重量比は0.4 未満であり、その組成物は少なくとも２段階の重合により調製され、かつ150MPa未満の曲げモジュラスを有する）、
(e)(i)80 より大きいアイソタクチック指数を有するプロピレンホモポリマー、又は(a) エチレン及びプロピレン、(b) エチレン、プロピレン、及びC4-C8 α−オレフィン、並びに(c) エチレン及びC4-C8 α−オレフィンからなる群から選ばれた結晶性コポリマー（そのコポリマーは85％より大きいプロピレン含量及び85％より大きいアイソタクチック指数を有する）約10％〜約60％、
(ii)(a) エチレン及びプロピレン、(b) エチレン、プロピレン、及びC4-C8 α−オレフィン、並びに(c) エチレン及びC4-C8 α−オレフィンからなる群から選ばれた無定形コポリマー（そのコポリマーは、70重量％未満のエチレンを含み、かつ周囲温度でキシレンに可溶性である）約20％〜約60％、及び
(iii) エチレン及びプロピレン又はC4-C8 α−オレフィンのコポリマー（これは周囲温度でキシレンに不溶性である）約３％〜約40％
を含む熱可塑性オレフィン（その組成物は150MPaより大きいが1200MPa より小さい曲げモジュラスを有する）
からなる群から選ばれたプロピレンポリマー材料を含む請求項１に記載のラミネート。
【請求項７】
層(1) が又(a) オレフィンコポリマーゴム、(b) モノアルケニル芳香族炭化水素−共役ジエンブロックコポリマー、(c) コアー−シェルゴム、及び(d) これらの混合物からなる群から選ばれたゴム成分を含む請求項１に記載のラミネート。
【請求項８】
層(1) が又(a) オレフィンコポリマーゴム、(b) モノアルケニル芳香族炭化水素−共役ジエンブロックコポリマー、(c) コアー−シェルゴム、及び(d) これらの混合物からなる群から選ばれたゴム成分を含む請求項６に記載のラミネート。
【請求項９】
層(2) が(i)(2)(a) 〜(2)(h)から選ばれた一種以上のポリオレフィン材料及び(ii)約５％〜約40％の歪硬化性伸び粘性を有する高溶融強度プロピレンポリマー材料の混合物である請求項１に記載のラミネート。
【請求項１０】
高溶融強度プロピレンポリマー材料がプロピレンホモポリマーである請求項９に記載のラミネート。
【請求項１１】
下記の層：(i) 重合モノマーが(I) メチルメタクリレート及びメチルアクリレート、(II)メチルメタクリレート及びスチレン、及び(III) スチレンからなる群から選ばれるグラフトコポリマー層と、(ii)(a) 約５％〜約30％の歪硬化性伸び粘性を有する高溶融強度プロピレンポリマー材料、及び(b) 耐衝撃性改良ポリプロピレンの混合物とを含む請求項１に記載のラミネート。
【請求項１２】
下記の層：(i) 重合モノマーが(I) メチルメタクリレート及びメチルアクリレート、(II)メチルメタクリレート及びスチレン、及び(III) スチレンからなる群から選ばれるグラフトコポリマー層、(ii)ポリオレフィン組成物(2)(d)、及び(iii) 層(i) と同じであるグラフトコポリマーを含む請求項１に記載のラミネート。
【請求項１３】
下記の層：(i) 重合モノマーが(I) メチルメタクリレート及びメチルアクリレート、(II)メチルメタクリレート及びスチレン、及び(III) スチレンからなる群から選ばれるグラフトコポリマー層、(ii)ポリオレフィン組成物(2)(d)、及び(iii) 耐衝撃性改良ポリプロピレンを含む請求項１に記載のラミネート。
【請求項１４】
(2)(d)(iii)が、更に、約0.5 重量％〜約10重量％のジエンを含む、請求項１に記載のラミネート。
【請求項１５】
(2)(e)(ii)が、更に、約0.5 重量％〜約10重量％のジエンを含む、請求項１に記載のラミネート。
【請求項１６】
(1)(a)少なくとも一種のアクリルモノマー、
(b)少なくとも一種のスチレンモノマー、及び
(c)(a) 及び(b) の混合物
からなる群から選ばれた重合モノマーをグラフト重合したポリプロピレンポリマー材料の主鎖を含むグラフトコポリマーの少なくとも一つの層と、
(2)(a)80より大きいアイソタクチック指数を有するプロピレンの結晶性ホモポリマー、
(b)プロピレンとエチレン及びC4-C10α−オレフィンからなる群から選ばれたオレフィンの結晶性ランダムコポリマー（但し、オレフィンがエチレンである場合、最高重合エチレン含量が10重量％であり、又、オレフィンがC4-C10α−オレフィンである場合、その最高重合含量が20重量％であることを条件とし、そのコポリマーは85より大きいアイソタクチック指数を有する）、
(c)プロピレンとエチレン及びC4-C8 α−オレフィンからなる群から選ばれた２種のオレフィンの結晶性ランダムターポリマー（但し、最高重合C4-C8 α−オレフィン含量が20重量％であり、又、エチレンがオレフィンの一種である場合、最高重合エチレン含量が５重量％であることを条件とし、そのターポリマーは85より大きいアイソタクチック指数を有する）、
(d)(i)80 より大きいアイソタクチック指数を有する結晶性プロピレンホモポリマー、又は(a) プロピレン及びエチレン、(b) プロピレン、エチレン及びC4-C8 α−オレフィン、並びに(c) プロピレン及びC4-C8 α−オレフィンからなる群から選ばれた結晶性コポリマー（そのコポリマーは85重量％より大きいプロピレン含量及び85より大きいアイソタクチック指数を有する）約10重量部〜約60重量部、
(ii)エチレン及びプロピレン又はC4-C8 α−オレフィンのコポリマー（これは周囲温度でキシレンに不溶性である）約５重量部〜約25重量部、及び
(iii)(a)エチレン及びプロピレン、(b) エチレン、プロピレン、及びC4-C8 α−オレフィン、並びに(c) エチレン及びC4-C8 α−オレフィンからなる群から選ばれたエラストマーコポリマー（そのコポリマーは、70重量％未満のエチレンを含み、かつ周囲温度でキシレンに可溶性であり、かつ約1.5 〜約4.0dl/g の固有粘度を有する）約30重量部〜約70重量部
を含むオレフィンポリマー組成物（全オレフィンポリマー組成物を基準とする(ii)及び(iii) の合計は約50％〜約90％であり、かつ(ii)/(iii)の重量比は0.4 未満であり、その組成物は少なくとも２段階の重合により調製され、かつ150MPa未満の曲げモジュラスを有する）、
(e)(i)80 より大きいアイソタクチック指数を有するプロピレンホモポリマー、又は(a) エチレン及びプロピレン、(b) エチレン、プロピレン、及びC4-C8 α−オレフィン、並びに(c) エチレン及びC4-C8 α−オレフィンからなる群から選ばれた結晶性コポリマー（そのコポリマーは85％より大きいプロピレン含量及び85％より大きいアイソタクチック指数を有する）約10％〜約60％、
(ii)(a) エチレン及びプロピレン、(b) エチレン、プロピレン及びC4-C8 α−オレフィン、並びに(c) エチレン及びC4-C8 α−オレフィンからなる群から選ばれた無定形コポリマー（そのコポリマーは、70重量％未満のエチレンを含み、かつ周囲温度でキシレンに可溶性である）約20％〜約60％、及び
(iii) エチレン及びプロピレン又はC4-C8 α−オレフィンのコポリマー（これは周囲温度でキシレンに不溶性である）約３％〜約40％
を含む熱可塑性オレフィン（その組成物は150MPaより大きいが1200MPa より小さい曲げモジュラスを有する）
(f)(i) 90より大きいアイソタクチック指数を有するプロピレンホモポリマー、及びプロピレンと式CH2=CHR(式中、ＲはＨ又はC2-C6 アルキル基である）の少なくとも一種のα−オレフィンの85より大きいアイソタクチック指数を有する結晶性コポリマー（α−オレフィンはＲがＨである場合にコポリマーの10％未満であり、又、ＲがC2-C6 アルキル基又はＲ＝Ｈとのその組み合わせである場合に20％未満である）からなる群から選ばれたポリマー材料約30％〜約98％、及び
(ii)プロピレンと式CH2=CHR(式中、ＲはＨ又はC2-C8 アルキル基である）のエラストマーコポリマー（α−オレフィンはエラストマーコポリマーの約45％〜約75％であり、かつエラストマーコポリマーの約10％〜約40％が周囲温度でキシレンに不溶性である）、又は約15％〜約60％のα−オレフィン含量を有するエチレンとC4-C8 α−オレフィンのエラストマーコポリマー約２％〜約70％
を含む異相ポリオレフィン組成物
(g)(2)(a)〜(2)(f)の２種以上の混合物、及び
(h)(2)(a)〜(2)(g)の一種以上と約５％〜約40％の歪硬化性伸び粘性を有する高溶融強度プロピレンポリマー材料の混合物
からなる群から選ばれたポリオレフィン材料の少なくとも一つの層
を含むことを特徴とする同時射出成形品。
【請求項１７】
(2)(d)(iii)が、更に、約0.5 重量％〜約10重量％のジエンを含む、請求項１６に記載のラミネート。
【請求項１８】
(2)(e)(ii)が、更に、約0.5 重量％〜約10重量％のジエンを含む、請求項１６に記載のラミネート。
【請求項１９】
請求項１に記載の同時押出ラミネートを含むことを特徴とする熱成形品。
【請求項２０】
請求項８に記載の同時押出ラミネートを含むことを特徴とする熱成形品。
【請求項２１】
請求項１１に記載の同時押出ラミネートを含むことを特徴とする熱成形品。
【請求項２２】
請求項１２に記載の同時押出ラミネートを含むことを特徴とする熱成形品。
【請求項２３】
請求項１３に記載の同時押出ラミネートを含むことを特徴とする熱成形品。
【請求項２４】
(a) 請求項１に記載のラミネートの少なくとも一つの層、及び(b) 約16〜約240kg/m3（約１〜約15ポンド／立方フィート）の密度を有するポリオレフィンフォーム層を含むことを特徴とする複合材料。
【請求項２５】
(a) 請求項８に記載のラミネートの少なくとも一つの層、及び(b) 約16〜約240kg/m3（約１〜約15ポンド／立方フィート）の密度を有するポリオレフィンフォーム層を含むことを特徴とする複合材料。
【請求項２６】
(a) 請求項１１に記載のラミネートの少なくとも一つの層、及び(b) 約16〜約240kg/m3（約１〜約15ポンド／立方フィート）の密度を有するポリオレフィンフォーム層を含むことを特徴とする複合材料。
【請求項２７】
(a) 請求項１２に記載のラミネートの少なくとも一つの層、及び(b) 約16〜約240kg/m3（約１〜約15ポンド／立方フィート）の密度を有するポリオレフィンフォーム層を含むことを特徴とする複合材料。
【請求項２８】
(a) 請求項１３に記載のラミネートの少なくとも一つの層、及び(b) 約16〜約240kg/m3（約１〜約15ポンド／立方フィート）の密度を有するポリオレフィンフォーム層を含むことを特徴とする複合材料。
【請求項２９】
(a) 請求項１９に記載の熱成形品、及び(b) 約16〜約240kg/m3（約１〜約15ポンド／立方フィート）の密度を有するポリオレフィンフォーム層を含むことを特徴とする複合材料。
【請求項３０】
(a) 請求項２０に記載の熱成形品、及び(b) 約16〜約240kg/m3（約１〜約15ポンド／立方フィート）の密度を有するポリオレフィンフォーム層を含むことを特徴とする複合材料。
【請求項３１】
(a) 請求項２１に記載の熱成形品、及び(b) 約16〜約240kg/m3（約１〜約15ポンド／立方フィート）の密度を有するポリオレフィンフォーム層を含むことを特徴とする複合材料。
【請求項３２】
(a) 請求項２２に記載の熱成形品、及び(b) 約16〜約240kg/m3（約１〜約15ポンド／立方フィート）の密度を有するポリオレフィンフォーム層を含むことを特徴とする複合材料。
【請求項３３】
(a) 請求項２３に記載の熱成形品、及び(b) 約16〜約240kg/m3（約１〜約15ポンド／立方フィート）の密度を有するポリオレフィンフォーム層を含むことを特徴とする複合材料。